도 2 를 참조 하 면 본 발명 에 따른 제조 방법 으로 제조 된 백금 이온 이 도핑 된 TiO 2 광촉매 는 400 nm 이상 의 빛 을 흡수 하 였 고 , 결정 구조 는 대부분 아 나 타제 ( Anatase ) 상 이 고 , 500 ℃ 이상 의 열처리 조건 에서 루타 일 ( Rutile ) 로 상전 이 하 였 다 . 또한 비표 면적 은 120 ~ 185 m 2 / g 로 비교 적 넓 게 나타났 다가 500 ℃ 이상 의 열처리 조건 에서 40 m 2 / g 으로 감소 하 였 다 .